(57)【特許請求の範囲】
【請求項１】
第１成分として、一般式（１−１）、（１−２）および（１−３）で表される化合物群から選択される少なくとも１種類の化合物を含有し、第２成分として、一般式（２−１）、（２−２）、（２−３）、（２−４）、（２−５）および（２−６）で表される化合物群から選択される少なくとも１種類の化合物を含有することを特徴とする液晶組成物。
【化１】
0004505898.tif 000019
式中、Ｒ１〜Ｒ９は各々独立して炭素数１〜１０のアルキル基、アルコキシ基、炭素数２〜１０のアルケニル基、アルコキシメチル基を表し、Ｒ１０〜Ｒ１２は各々独立して炭素数１〜１０のアルキル基、アルコキシ基、炭素数２〜１０のアルケニル基、アルコキシメチル基、またはＦ、Ｃｌ、ＣＦ３、ＯＣＦ３、ＯＣＦ２Ｈを表し、Ｘ１〜Ｘ６は各々独立してＦ、ＣＦ３、ＯＣＦ３、ＯＣＦ２ＨまたはＣｌを表し、Ｙ１〜Ｙ１１は各々独立してＨまたはＦを表し、Ｚ１〜Ｚ４は各々独立して単結合または−Ｃ２Ｈ４−を表す。
【請求項２】
第１成分を液晶組成物の全重量に対して３〜４５重量％含有し、第２成分を液晶組成物の全重量に対して２５〜９７重量％含有することを特徴とする請求項１に記載の液晶組成物。
【請求項３】
第１成分として、一般式（１−１）〜（１−３）で表される化合物群から選択される少なくとも１種類の化合物を含有し、第２成分として、一般式（２−１）〜（２−６）で表される化合物群から選択される少なくとも一種類の化合物を含有し、第３成分として、一般式（３）で表される化合物群から選択される少なくとも１種類の化合物を含有する請求項１記載の液晶組成物。
【化２】
0004505898.tif 000020
式中、Ｒ１３またはＲ１４はそれぞれ独立に炭素数１〜１０のアルキル基を表す。
【請求項４】
第１成分を液晶組成物の全重量に対して、３〜４０重量％含有し、第２成分を液晶組成物の全重量に対して、２５〜８４重量％含有し、第３成分を液晶組成物の全重量に対して、５〜２５重量％含有することを特徴とする請求項３記載の液晶組成物。
【請求項５】
請求項１〜４のいずれか１項に記載した液晶組成物を用いて構成した液晶表示素子。
【発明の詳細な説明】
【０００１】
【発明の属する技術分野】
本発明は、ネマチック液晶組成物に関し、さらに詳しくは、アクティブ・マトリクス（ＡＭ）方式用の液晶組成物およびこの液晶組成物を用いた液晶表示素子（ＬＣＤ）に関するものである。
【０００２】
【従来の技術】
アクティブ・マトリクス方式の液晶表示素子（ＡＭ−ＬＣＤ）は、高精細な表示が可能なため、ＬＣＤの本命として注目を集めており、モニター、ノート型パソコン、デジタルスチルカメラ、デジタルビデオカメラ等の表示画面に応用されている。ＡＭ−ＬＣＤ用の液晶組成物に要求される特性は、下記の（１）〜（５）が挙げられる。
【０００３】
（１）  液晶表示素子を使用できる温度範囲を広げるために、液晶組成物は、極力広い温度範囲でネマチック相を示すこと（ネマチック相の上限温度を極力高くし、かつ、ネマチック相の下限温度を極力低くすること）。
（２）  液晶表示素子の応答速度を速くするために、液晶組成物の粘度を極力小さくすること。
（３）  液晶表示素子のコントラストを高くするために、液晶組成物の屈折率異方性値（Δｎ）は、液晶表示素子のセル厚（ｄ）に応じて適度な値を取り得ること。
（４）  液晶組成物のコントラストを高くするために、液晶組成物の比抵抗値を高くすること、および液晶組成物を注入したセルの電圧保持率を高くすること。特に高温領域での電圧保持率を高くすること。
（５）  液晶表示素子の駆動電源であるバッテリーを小型化するために、液晶組成物のしきい値電圧を低くすること。
【０００４】
近年、ＬＣＤの動画への対応が強く要求され、それぞれのＬＣＤ表示方式について種々検討されてきた。ＡＭ−ＬＣＤの動作方式はセルの上下基板における液晶分子の配向を９０°にツイストさせたＴＮ表示方式を採用している。このＴＮ表示方式においては、Ｇ．Ｂａｕｅｒによって報告されている（Ｃｒｙｓｔ．Ｌｉｑ．，６３，４５（１９８１））のように、電圧を印加しない時の液晶セルの干渉による着色を防ぎ、最適なコントラストを得る為に、セルに充填される液晶材料の屈折率異方性（Δｎ）とセル厚（ｄ）μｍの積Δｎ・ｄをある一定の値（例えばΔｎ・ｄ=０．５等）に設定する必要がある。従って、Δｎの大きな液晶材料を用いればｄの値を小さくすることができる。  Ｅ．Ｊａｋｅｍａｎ等（Ｐｈｙｓ．  Ｌｅｔｔ．，  Ａ，  ３９（１９７２）６９）によって提唱されているように、応答速度（τ）は液晶材料の粘度（η）に比例しかつｄの２乗に比例するので、Δｎの大きな液晶材料を用いた場合、液晶表示素子を構成するセルのセル厚は薄くなり、それによってτを速くすることができる。このように液晶表示素子に用いられる液晶組成物としては、高いΔｎを有し、かつ低粘度であることは非常に有益である。
また、携帯型ディスプレイの増加に伴って、屋外での使用を目的としたディスプレイの開発も要求されるようになってきた。屋外での使用に耐えうるには、使用環境の温度範囲を越えた広い温度領域にわたってネマチック相を呈する材料が要求される。液晶組成物のネマチック領域を広くするためには、透明点が高く、かつ他の液晶化合物との相溶性のよい液晶化合物を導入しなければならない。一般に、透明点を高くするには透明点の高い、化学構造的には六員環を数多く有する、化合物を使用すればよいが、この場合には、低温領域における相溶性に問題が生じる傾向にある。
また、特にＡＭ−ＬＣＤにおいて高コントラストを保つために電圧保持率（Ｖ．Ｈ．Ｒ．）の高い、或いは比抵抗値の大きいといった、信頼性の高い液晶組成物が求められている。
このような背景にしたがって、国際公開ＷＯ９６／１１８９７号公報には、ＡＭ方式およびスーパーツイストネマチック方式（ＳＴＮ方式）をはじめ種々のモードにおける低電圧駆動用液晶化合物として、大きな誘電率異方性（Δε）を有すると共に著しく低粘性である新規な液晶化合物および、これを含有する液晶組成物が開示されている。特開平１０−２５１１８６には、Δεが大きく、温度依存性が小さい化合物として、本発明の一般式（１−３）と類似する化合物が記載されている。
【０００５】
先述の国際公開ＷＯ９６／１１８９７号公報に開示してあるＡＭ−ＬＣＤ用の液晶組成物（化合物の末端にシアノ基を有している化合物を含んでいない組成物、シアノ基を有する化合物は電圧保持率が低いためＡＭ−ＬＣＤ用の液晶組成物として使用することはできない）は、本願の比較例で示すように、Ｖ．Ｈ．Ｒ．が低くかったり、屈折率異方性が小さいという欠点を有している。特開平１０−２５１１８６号公報には、本願の一般式（１−１）〜（１−３）と類似の化合物を用いた組成物が示されているが、類似化合物はΔεが大きいＰ型化合物であり、このような化合物を用いると組成物の粘度が大きくなり、従ってＬＣＤの応答速度が大きくなってしまうという欠点を有している。また、Δｎが小さいという欠点や、シアノ系化合物との併用でＴＦＴ用組成物に要求される高い電圧保持率を持ち得ないという欠点を有している。
このように、液晶組成物は鋭意検討されているが、ＡＭ−ＬＣＤ用の液晶組成物には、上記（１）〜（５）の特性を維持しながら、特に液晶表示素子のコントラストを高くするために高温領域での電圧保持率を高く維持して広い動作温度範囲を有するために液晶相レンジが広く、かつ応答速度を速くするために粘度を低くすることが望まれている。また、セルの狭ギャップ化が必要となるに伴いΔｎを大きくすることが望まれている。
液晶組成物は種々の目的に応じて鋭意検討がなされているものの、常に新しい改良を要求されているのが現状である。
【０００６】
【発明が解決しようとする課題】
本発明の目的は、上記ＡＭ−ＬＣＤ用液晶組成物に求められる一般的な特性を満たしながら、特に、液晶表示素子のコントラストを高くするために高温領域において電圧保持率を高くし、液晶レンジが広く（透明点が高く、低温における相溶性が良い）、液晶表示素子の応答速度を速くするために低粘度で、かつ液晶表示素子のコントラストを高くするためにΔｎを適度に大きくした液晶組成物を提供することにある。
【０００７】
【課題を解決するための手段】
本発明者らは、これらの課題を解決すべく鋭意検討した結果、以下の述べる組成物を開発することによって本発明の目的を達成できる液晶組成物が得られることを見出し、本発明を完成するに至った。
【０００８】
本発明の液晶組成物は、つぎの１〜４項で示される。
１．第１成分として、一般式（１−１）、（１−２）および（１−３）で表される化合物群から選択される少なくとも１種類の化合物を含有し、第２成分として、一般式（２−１）、（２−２）、（２−３）、（２−４）、（２−５）および（２−６）で表される化合物群から選択される少なくとも１種類の化合物を含有することを特徴とする液晶組成物に関するものである。
【０００９】
【化３】
0004505898.tif 000002
【００１０】
式中、Ｒ1〜Ｒ9は各々独立して炭素数１〜１０のアルキル基、アルコキシ基、炭素数２〜１０のアルケニル基、アルコキシメチル基を表し、Ｒ10〜Ｒ12は各々独立して炭素数１〜１０のアルキル基、アルコキシ基、炭素数２〜１０のアルケニル基、アルコキシメチル基、またはＦ、Ｃｌ、ＣＦ3、ＯＣＦ3、ＯＣＦ2Ｈを表し、Ｘ1〜Ｘ6は各々独立してＦ、ＣＦ3、ＯＣＦ3、ＯＣＦ2ＨまたはＣｌを表し、Ｙ1〜Ｙ11は各々独立してＨまたはＦを表し、Ｚ1〜Ｚ4は各々独立して単結合または−Ｃ2Ｈ4−を表す。
２．第１成分を液晶組成物の全重量に対して３〜４５重量％含有し、第２成分を液晶組成物の全重量に対して２５〜９７重量％含有することを特徴とする上記１項に記載の液晶組成物に関するものである。
３．第１成分として、一般式（１−１）〜（１−３）で表される化合物群から選択される少なくとも１種類の化合物を含有し、第２成分として、一般式（２−１）〜（２−６）で表される化合物群から選択される少なくとも一種類の化合物を含有し、第３成分として、一般式（３）で表される化合物群から選択される少なくとも１種類の化合物を含有する液晶組成物に関するものである。
【００１１】
【化４】
0004505898.tif 000003
【００１２】
式中、Ｒ13またはＲ14はそれぞれ独立に炭素数１〜１０のアルキル基を表す。
４．第１成分を液晶組成物の全重量に対して、３〜４５重量％含有し、第２成分を液晶組成物の全重量に対して、２５〜９７重量％含有し、第３成分を液晶組成物の全重量に対して、２５重量％以下含有することを特徴とする上記３項に記載の液晶組成物に関するものである。
【００１３】
本発明の液晶素子は、次の５項で示される。
５．前記１〜４項のいずれかに記載した液晶組成物を用いて構成した液晶表示素子に関するものである。
【００１４】
【発明の実施の形態】
本発明の液晶組成物を構成する化合物の好ましい形態について説明する。
本発明の液晶組成物の第１成分における一般式（１−１）で表される化合物として、以下の一般式（１−１−１）〜（１−１−１２）で表される化合物が好ましく用いられる。式中、ＲおよびＲ’は各々独立して、炭素数１〜１０のアルキル基、アルコキシ基、または、炭素数２〜１０のアルコキシメチル基、アルケニル基を示す。
【００１５】
【化５】
0004505898.tif 000004
【００１６】
本発明の液晶組成物の第１成分における一般式（１−２）で表される化合物として、以下の一般式（１−２−１）〜（１−２−１２）で表される化合物が好ましく用いられる。
式中、ＲおよびＲ’は各々独立して、炭素数１〜１０のアルキル基、アルコキシ基、または、炭素数２〜１０のアルコキシメチル基、アルケニル基を示す。
【００１７】
【化６】
0004505898.tif 000005
【００１８】
本発明の液晶組成物の第１成分における一般式（１−３）で表される化合物として、以下の一般式（１−３−１）〜（１−３−１２）で表される化合物が好ましく用いられる。
式中、ＲおよびＲ’は各々独立して、炭素数１〜１０のアルキル基、アルコキシ基、または、炭素数２〜１０のアルコキシメチル基、アルケニル基を示す。
【００１９】
【化７】
0004505898.tif 000006
【００２０】
本発明の液晶組成物の第２成分における一般式（２−１）で表される化合物として、以下の一般式（２−１−１）〜（２−１−３０）で表される化合物が好ましく用いられる。
式中、Ｒは各々独立して、炭素数１〜１０のアルキル基、アルコキシ基、または、炭素数２〜１０のアルコキシメチル基、アルケニル基を示す。
【００２１】
【化８】
0004505898.tif 000007
【００２２】
【化９】
0004505898.tif 000008
【００２３】
本発明の液晶組成物の第２成分における一般式（２−２）で表される化合物として、以下の一般式（２−２−１）〜（２−２−４０）で表される化合物が好ましく用いられる。
式中、Ｒは各々独立して、炭素数１〜１０のアルキル基、アルコキシ基、または、炭素数２〜１０のアルコキシメチル基、アルケニル基を示す。
【００２４】
【化１０】
0004505898.tif 000009
【００２５】
【化１１】
0004505898.tif 000010
【００２６】
【化１２】
0004505898.tif 000011
【００２７】
本発明の液晶組成物の第２成分における一般式（２−３）で表される化合物として、以下の一般式（２−３−１）〜（２−３−２０）で表される化合物が好ましく用いられる。
式中、Ｒは各々独立して、炭素数１〜１０のアルキル基、アルコキシ基、または、炭素数２〜１０のアルコキシメチル基、アルケニル基を示す。
【００２８】
【化１３】
0004505898.tif 000012
【００２９】
【化１４】
0004505898.tif 000013
【００３０】
本発明の液晶組成物の第２成分における一般式（２−４）で表される化合物として、以下の一般式（２−４−１）〜（２−４−９）で表される化合物が好ましく用いられる。式中、Ｒは各々独立して、炭素数１〜１０のアルキル基、アルコキシ基、または、炭素数２〜１０のアルコキシメチル基、アルケニル基を示す。
【００３１】
【化１５】
0004505898.tif 000014
【００３２】
本発明の液晶組成物の第２成分における一般式（２−５）で表される化合物として、以下の一般式（２−５−１）〜（２−５−９）で表される化合物が好ましく用いられる。
式中、Ｒは各々独立して、炭素数１〜１０のアルキル基、アルコキシ基、または、炭素数２〜１０のアルコキシメチル基、アルケニル基を示す。
【００３３】
【化１６】
0004505898.tif 000015
【００３４】
本発明の液晶組成物の第２成分における一般式（２−６）で表される化合物として、以下の一般式（２−６−１）〜（２−６−９）で表される化合物が好ましく用いられる。式中、Ｒは各々独立して、炭素数１〜１０のアルキル基、アルコキシ基、または、炭素数２〜１０のアルコキシメチル基、アルケニル基を示す。
【００３５】
【化１７】
0004505898.tif 000016
【００３６】
本発明の液晶組成物を構成する化合物の使用する目的について説明する。
本発明の液晶組成物の第１成分である一般式（１−１）〜（１−３）で表される化合物は、Δｎが０．１３から０．２５程度と非常に大きく、またηが２０〜６０程度と３、４環化合物の割には比較的小さく、比抵抗値が高いという特徴を有している。このため、本発明の一般式（１−１）〜（１−３）で表される化合物は、液晶組成物の高温領域における電圧保持率を高く維持しながら、Δｎを大きくし、ηを小さくして、しきい値電圧を調整する目的で使用する。また、（１−１）および（１−２）は、４環化合物でありＴNI（液晶の上限温度）が１００℃から１８０℃と非常に高いので、この４環化合物を用いることにより、ＴNIの高い液晶組成物とすることができる。
【００３７】
本発明の液晶組成物の第２成分である一般式（２−１）〜（２−６）で表される化合物は、Δｎが０．０３から０．１８程度と大きく、またΔεが６から３２程度と大きく、比抵抗値が高いという特徴を有している。このため、本発明の一般式（２−１）〜（２−６）で表される化合物は、液晶組成物の高温領域における電圧保持率を高く維持しながら、Δｎを大きく保ち、液晶レンジが広く、しきい値電圧を低く調整する目的で使用する。
【００３８】
さらに詳細に説明すると本発明の液晶組成物の第２成分である一般式（２−１）で表される化合物は、３環化合物であり、Δｎは０．０３から０．１０程度あり、Δεが６から１３程度の大きい値を有している。また、ηが比較的小さく、比抵抗が高いという特徴を有している。このため、本発明の一般式（２−１）で表される化合物は、液晶組成物の高温領域における電圧保持率を高く維持しながら、ηを小さくし、特にしきい値電圧とΔｎを調整するという目的で使用する。
【００３９】
本発明の液晶組成物の第２成分である一般式（２−２）で表される化合物は、３環化合物であり、Δｎは０．１０から０．１４程度と比較的大きく、Δεが９から１８程度の大きい値を有している。また、ηが比較的小さく、比抵抗が高いという特徴を有している。このため、本発明の一般式（２−２）で表される化合物は、液晶組成物の高温領域における電圧保持率を高く維持しながら、ηを小さくし、Δｎを比較的大きく保ち、特にしきい値電圧を小さく調整するために使用する。
【００４０】
本発明の液晶組成物の第２成分である一般式（２−３）で表される化合物は、４環化合物であり、ＴNI（液晶の上限温度）は１８０℃以上と非常に高い値を有している。また、Δｎは０．１３から０．１６程度と比較的大きく、Δεは１０から１４程度の比較的大きな値を有している。さらに、ηが比較的小さく、比抵抗が高いという特徴を有している。このため、本発明の一般式（２−３）で表される化合物は、液晶組成物の高温領域における電圧保持率を高く維持しながら、液晶組成物の上限温度を高くし、Δｎを比較的大きく保ちながら、特にしきい値電圧を調整する目的で使用する。
【００４１】
本発明の液晶組成物の第２成分である一般式（２−４）で表される化合物は、３環化合物であり、Δεは１５〜３２程度とかなり大きく、Δｎは０．０５から０．０９程度の値を有している。また、比抵抗値が高いという特徴を有している。このため、本発明の一般式（２−４）で表される化合物は、液晶組成物の高温領域における電圧保持率を高く維持しながら、特にしきい値電圧を小さくするために使用する。
【００４２】
本発明の液晶組成物の第２成分である一般式（２−５）で表される化合物は、３環化合物であり、Δεは１５〜３２程度とかなり大きく、Δｎは０．１から０．１５程度と比較的大きな値を有している。また、比抵抗値が高いという特徴を有している。このため、本発明の一般式（２−５）で表される化合物は、液晶組成物の高温領域における電圧保持率を高く維持しながら、特にΔｎを大きくして、しきい値電圧を小さくするために使用する。
【００４３】
本発明の液晶組成物の第２成分である一般式（２−６）で表される化合物は、４環化合物であり、１００℃〜１３０℃程度と非常にＴNIは高く、Δεは１５〜３０程度とかなり大きく、Δｎは０．１４〜０．１８程度と比較的大きな値を有している。また、比抵抗値が高いという特徴を有している。このため、本発明の一般式（２−６）で表される化合物は、液晶組成物の高温領域における電圧保持率を高く維持しながら、液晶組成物の上限温度を高くし、特にΔｎを大きくして、しきい値電圧を小さくするために使用する。
【００４４】
本発明の液晶組成物の第３成分である一般式（３）で表される化合物は、Δεが０に近く、比抵抗値が高く、Δｎは０．２以上であり、非常に大きく、ネマチック相の上限温度は２５０℃以上であり、非常に高いという特徴を有している。このため、本発明の一般式（３）で表される化合物は、液晶組成物の高温領域での電圧保持率を高く維持しながら、ネマチック相の上限温度を高くし、しきい値電圧を調整し、Δｎをかなり大きくする目的で使用する。
すなわち、本発明の液晶組成物は、第１成分により液晶相範囲を広く、特に液晶組成物の上限温度を高くしながら、ηを小さく、大きなΔｎを示し、第２成分によりさらに液晶相範囲、Δｎ、しきい値電圧が調整される特徴を有している。
【００４５】
本発明の液晶組成物を構成する成分の好ましい含有比率について説明する。
本発明の液晶組成物の第１成分の含有量は、液晶組成物の全重量に対して３〜４５重量％であり、第２成分の含有量は、液晶組成物の全重量に対して２５〜９７重量％であることが好ましい。
さらに詳しく説明すると、本発明の第１成分である一般式（１−１）〜（１−３）で表される化合物は、Δｎを大きくし、ηを小さくするために、出来るだけ多く組成物中へ混合することが望ましいが、組成物中へ多量に含有させると、液晶組成物のネマチック相下限温度を高くしてしまうことがある。このため、本発明の第１成分である一般式（１−１）〜（１−３）で表される化合物は、液晶組成物に占める割合を液晶組成物の全重量に対して、４５重量％以下にする事が好ましい。また、液晶組成物の高温領域での電圧保持率を高く維持しながら、Δｎを大きくし、広い液晶レンジをもち、ηを小さくするためには、本発明の第１成分の液晶組成物に占める割合を液晶組成物の全重量に対して、３重量％以上であることが望ましい。
【００４６】
本発明の第２成分である一般式（２−１）〜（２−６）で表される化合物は、組成物中へ多量に含有させると、液晶組成物のネマチック相上限温度を低くし、ηが高く、Δｎが低下してしまうことがある。このため、本発明の第２成分である一般式（２−１）〜（２−６）で表される化合物の液晶組成物に占める割合を液晶組成物の全重量に対して、９７重量％以下にすることが望ましい。また、液晶組成物の高温領域での電圧保持率を高く維持しながら、しきい値電圧を低く保ち、ネマチック相の下限温度を低くするためには、第２成分の液晶組成物に占める割合は液晶組成物の全重量に対して、２５重量％以上にすることが望ましい。
【００４７】
本発明の第３成分である一般式（３）で表される化合物は、組成物中へ多量に含有させると、液晶組成物のネマチック相下限温度を高くし、なおかつ、Δεが０に近いため、しきい値電圧を高くしてしまう。このため、本発明の一般式（３）で表される化合物は、液晶組成物に占める割合を液晶組成物の全重量に対して、２５重量％以下にすることが望ましい。
【００４８】
本願発明の一般式（１−３）で表される化合物は、例えば、一般式（１−３−２）は特開平１０−２５１１８６に合成法が記載されている。本願発明の一般式（２−１）、（２−２）および（２−３）で表される化合物の例えば、一般式（２−１−１６）、（２−２−１１）、（２−３−１２）に関しては、特開平２−２３３６２６に合成法が記載されている。また、本願発明の一般式（２−４）、（２−５）および（２−６）で表される化合物は、例えば、一般式（２−４−５）、（２−５−５）、（２−６−５）は特開平１０−２５１１８６に合成法が記載されている。本発明の一般式（３）で表される化合物は、特開平２−２３７９４９に合成法が記載されている。このように、本願発明の組成物を構成する各々の化合物は、先行技術によって、合成し得られるものである。
【００４９】
本発明の液晶組成物には、本発明の目的を害さない範囲で、前記に示した一般式で表される化合物以外の液晶化合物を混合して使用することもできる。本発明に従い使用される液晶組成物は、それ自体慣用な方法で調整される。一般には、種々の化合物を混合し、高い温度で互いに溶解させる方法をとる。本発明の液晶組成物には、液晶分子のらせん構造を誘起して必要なねじれ角を調整するためにコレステリルノナノエート（ＣＮ）や以下の式で表されるＣＭ−４３Ｌ等のキラルドープ材を添加して使用してもよい。
【００５０】
【化１８】
0004505898.tif 000017
【００５１】
また、本発明の液晶組成物は、フタロシアニン系、スチリル系、アゾ系、アゾメチン系、アゾキシ系、キノフタロン系、アントラキノン系およびテトラジン系の二色性色素を添加してゲストホストモードの液晶組成物としても使用することができる。また、ポリマー分散型液晶表示素子、複屈折制御モードおよび動的散乱モードの液晶組成物としても使用することができる。イン・プレイン・スイッチング方式の液晶組成物としても使用することができる。また、大きなΔｎを持つことを利用して、ＯＣＢモードの液晶組成物としても好適である。
【００５２】
【実施例】
以下に、実施例により本発明を詳細に説明する。本発明は、以下に示す実施例に限定されるものではない。比較例および実施例に示した組成比は全て重量％で表した。比較例および実施例で用いる化合物は、表１に示した定義に基付き、記号で表した。
【００５３】
【表１】
0004505898.tif 000018
【００５４】
液晶組成物の特性は、ネマチック液晶相の上限温度をＴNI、ネマチック液晶相の下限温度をＴC、粘度をη、屈折率異方性をΔｎ、しきい値電圧をＶｔｈ、２５℃における電圧保持率をＶＨＲ（２５）、１００℃における電圧保持率をＶＨＲ（１００）で表した。
ＴNIは、偏光顕微鏡を用い、昇温過程において、ネマチック相から等方相液体に変化するときの温度を測定することにより求めた。
ＴCは、１０℃、０℃、−１０℃、−２０℃、−３０℃、−４０℃の各々のフリーザー中に、液晶組成物を３０日間放置し、液晶相で判断した（例えば、一つの液晶組成物について、−２０℃でネマチック状態をとり、−３０℃で結晶化またはスメクチック状態となった場合には、その液晶組成物のＴCは、＜−２０℃と表現した）。ηは、２０℃で測定した。Δｎは、５８９ｎｍの波長を有する光源ランプを使用し、２５℃で測定した。Ｖｔｈは、２５℃で測定した。なお、Ｖｔｈは、セルギャップが（０．５／Δｎ）μｍ、ツイスト角が８０°のセルを用い、ノーマリーホワイトモードで、周波数が３２Ｈｚの矩形波を印加し、セルを通過する光の透過率が９０％になったときに印加されている電圧の値とした。電圧保持率は、面積法にて求めた。
【００５５】
比較例１
特開平１０−２５１１８６に開示してある組成物の中で実施例３２の組成物を調整した。
３−ＨＢ（Ｆ）ＣＦ２ＯＢ（Ｆ，Ｆ）−Ｆ        ５％
３−Ｂ（Ｆ）ＣＦ２ＯＢＢ（Ｆ，Ｆ）−Ｆ        ５％
３−ＨＢ（Ｆ）ＣＦ２ＯＢＢ（Ｆ，Ｆ）−Ｆ      ５％
３−ＨＢＢＣＦ２ＯＢ（Ｆ，Ｆ）−Ｆ            ５％
２−ＨＨＢ（Ｆ）−Ｆ                        １７％
３−ＨＨＢ（Ｆ）−Ｆ                        １７％
５−ＨＨＢ（Ｆ）−Ｆ                          ６％
２−Ｈ２ＨＢ（Ｆ）−Ｆ                      １０％
３−Ｈ２ＨＢ（Ｆ）−Ｆ                        ５％
５−Ｈ２ＨＢ（Ｆ）−Ｆ                      １０％
２−ＨＢＢ（Ｆ）−Ｆ                          ６％
３−ＨＢＢ（Ｆ）−Ｆ                          ６％
５−ＨＢＢ（Ｆ）−Ｆ                          ３％
上記組成物の特性は、以下のようになった。
ＴNI            ＝  ９４．２℃
ＴC             ＜  −２０℃
η              ＝  ２９．４ｍＰａ・ｓ
Δｎ            ＝  ０．０９４
Ｖｔｈ          ＝  １．７２Ｖ
ＶＨＲ（２５）  ＝  ９８．５％
ＶＨＲ（１００）＝  ９５．２％
この組成物は、高温でのＶ．Ｈ．Ｒ．は高いものの、Δｎが小さいという欠点を有している。
【００５６】
比較例２
特開平１０−２５１１８６に開示してある組成物の中で実施例４４の組成物を調整した。
３−Ｂ（Ｆ）ＣＦ２ＯＢＢ（Ｆ，Ｆ）−Ｆ         ５％
３−ＨＢ（Ｆ）ＣＦ２ＯＢＢ（Ｆ，Ｆ）−ＣＦ３   ３％
３−ＨＢ（Ｆ）ＣＦ２ＯＢＢ（Ｆ，Ｆ）−Ｆ       ４％
３−Ｈ２ＨＢ（Ｆ，Ｆ）−Ｆ                     ７％
５−Ｈ２ＨＢ（Ｆ，Ｆ）−Ｆ                     ８％
３−ＨＨＢ（Ｆ，Ｆ）−Ｆ                     １０％
４−ＨＨＢ（Ｆ，Ｆ）−Ｆ                       ５％
３−ＨＨ２Ｂ（Ｆ，Ｆ）−Ｆ                     ９％
３−ＨＢＢ（Ｆ，Ｆ）−Ｆ                     １５％
５−ＨＢＢ（Ｆ，Ｆ）−Ｆ                     １５％
３−ＨＢＥＢ（Ｆ，Ｆ）−Ｆ                     ２％
４−ＨＢＥＢ（Ｆ，Ｆ）−Ｆ                     ２％
５−ＨＢＥＢ（Ｆ，Ｆ）−Ｆ                     ２％
３−ＨＨＥＢ（Ｆ，Ｆ）−Ｆ                   １０％
４−ＨＨＥＢ（Ｆ，Ｆ）−Ｆ                     ３％
上記組成物の特性は、以下のようになった。
ＴNI            ＝  ７７．１℃
ＴC             ＜  −２０℃
η              ＝  ３５．７ｍＰａ・ｓ
Δｎ            ＝  ０．０９９
Ｖｔｈ          ＝  １．４５Ｖ
ＶＨＲ（２５）  ＝  ９８．０％
ＶＨＲ（１００）＝  ９４．０％
この組成物は、Δｎは小さく、ＴNIが低く、高温でのＶ．Ｈ．Ｒ．が低いという欠点を有している。
【００５７】
比較例３
国際公開ＷＯ９６／１１８９７号公報に開示してある組成物の中で実施例３６の組成物を調整した。
３−ＨＢＣＦ２ＯＢ（Ｆ，Ｆ）−Ｆ          ５％
５−ＨＢＣＦ２ＯＢ（Ｆ，Ｆ）−Ｆ        １０％
５−ＨＢＣＦ２ＯＢ−ＣＦ３                ５％
５−ＨＢＣＦ２ＯＢ（Ｆ）−Ｆ              ５％
３−ＨＢＣＦ２ＯＢ−ＯＣＦ３              ５％
７−ＨＢ（Ｆ，Ｆ）−Ｆ                    ８％
３−ＨＨＢ（Ｆ，Ｆ）−Ｆ                  ６％
４−ＨＨＢ（Ｆ，Ｆ）−Ｆ                  ３％
３−Ｈ２ＨＢ（Ｆ，Ｆ）−Ｆ              １０％
４−Ｈ２ＨＢ（Ｆ，Ｆ）−Ｆ                ６％
５−Ｈ２ＨＢ（Ｆ，Ｆ）−Ｆ                ６％
３−ＨＨ２Ｂ（Ｆ，Ｆ）−Ｆ              １０％
５−ＨＨ２Ｂ（Ｆ，Ｆ）−Ｆ                ５％
３−ＨＢＢ（Ｆ，Ｆ）−Ｆ                  ５％
５−ＨＢＢ（Ｆ，Ｆ）−Ｆ                  ５％
３−ＨＨＢＢ（Ｆ，Ｆ）−Ｆ                ３％
３−ＨＨ２ＢＢ（Ｆ，Ｆ）−Ｆ              ３％
上記組成物の特性は、以下のようになった。
ＴNI            ＝  ６１．８℃
ＴC             ＜  −２０℃
η              ＝  ２３．６ｍＰａ・ｓ
Δｎ            ＝  ０．０８３
Ｖｔｈ          ＝  １．５０Ｖ
ＶＨＲ（２５）  ＝  ９８．７％
ＶＨＲ（１００）＝  ９５．６％
この組成物は、粘性が低く、高温でのＶ．Ｈ．Ｒ．は高いものの、Δｎが小さく、ＴNIが低いという欠点を有している。
【００５８】
実施例１
比較例１のＣＦ2Ｏ化合物を本願の一般式（１−２）の化合物に置き換えた。
第１成分として、
２−ＢＢ（Ｆ，Ｆ）ＣＦ２ＯＢＢ−３             ５％
２−ＢＢ（Ｆ，Ｆ）ＣＦ２ＯＢＢ−５             ５％
３−ＢＢ（Ｆ，Ｆ）ＣＦ２ＯＢＢ−３             ５％
３−ＢＢ（Ｆ，Ｆ）ＣＦ２ＯＢＢ−５             ５％
第２成分として、
２−ＨＨＢ（Ｆ）−Ｆ                        １７％
３−ＨＨＢ（Ｆ）−Ｆ                        １７％
５−ＨＨＢ（Ｆ）−Ｆ                          ６％
２−Ｈ２ＨＢ（Ｆ）−Ｆ                      １０％
３−Ｈ２ＨＢ（Ｆ）−Ｆ                        ５％
５−Ｈ２ＨＢ（Ｆ）−Ｆ                      １０％
２−ＨＢＢ（Ｆ）−Ｆ                          ６％
３−ＨＢＢ（Ｆ）−Ｆ                          ６％
５−ＨＢＢ（Ｆ）−Ｆ                          ３％
からなる組成物を調整した。上記組成物の特性は、以下のようになった。
ＴNI            ＝  １０８．０℃
ＴC             ＜  −２０℃
η              ＝  ２７．８ｍＰａ・ｓ
Δｎ            ＝  ０．１１２
Ｖｔｈ          ＝  ２．０２Ｖ
ＶＨＲ（２５）  ＝  ９９．０％
ＶＨＲ（１００）＝  ９６．６％
この組成物は比較例１と比べて、液晶レンジが広く、ηが低く、Δｎが大きく、Ｖ．Ｈ．Ｒ．が高い。
【００５９】
実施例２
比較例２のＣＦ2Ｏ化合物を本願の一般式（１−１）の化合物に置き換えた。
第１成分として、
２−ＢＢＢ（Ｆ，Ｆ）ＣＦ２ＯＢ−３             ５％
３−ＢＢＢ（Ｆ，Ｆ）ＣＦ２ＯＢ−３             ３％
３−ＢＢＢ（Ｆ，Ｆ）ＣＦ２ＯＢ−５             ４％
第２成分として、
３−Ｈ２ＨＢ（Ｆ，Ｆ）−Ｆ                     ７％
５−Ｈ２ＨＢ（Ｆ，Ｆ）−Ｆ                     ８％
３−ＨＨＢ（Ｆ，Ｆ）−Ｆ                     １０％
４−ＨＨＢ（Ｆ，Ｆ）−Ｆ                       ５％
３−ＨＨ２Ｂ（Ｆ，Ｆ）−Ｆ                     ９％
３−ＨＢＢ（Ｆ，Ｆ）−Ｆ                     １５％
５−ＨＢＢ（Ｆ，Ｆ）−Ｆ                     １５％
その他成分として
３−ＨＢＥＢ（Ｆ，Ｆ）−Ｆ                     ２％
４−ＨＢＥＢ（Ｆ，Ｆ）−Ｆ                     ２％
５−ＨＢＥＢ（Ｆ，Ｆ）−Ｆ                     ２％
３−ＨＨＥＢ（Ｆ，Ｆ）−Ｆ                   １０％
４−ＨＨＥＢ（Ｆ，Ｆ）−Ｆ                     ３％
からなる組成物を調整した。上記組成物の特性は、以下のようになった。
ＴNI            ＝  ８６．６℃
ＴC             ＜  −２０℃
η              ＝  ３２．３ｍＰａ・ｓ
Δｎ            ＝  ０．１０９
Ｖｔｈ          ＝  １．４８Ｖ
ＶＨＲ（２５）  ＝  ９８．０％
ＶＨＲ（１００）＝  ９４．４％
この組成物は比較例２と比べて、液晶レンジが広く、ηが低く、Δｎが大きく、Ｖ．Ｈ．Ｒ．が高い。
【００６０】
実施例３
比較例３のＣＦ2Ｏ化合物を本願の一般式（１−２）の化合物に置き換えた。
第１成分として、
２−ＢＢ（Ｆ，Ｆ）ＣＦ２ＯＢＢ−３         １０％
３−ＢＢ（Ｆ，Ｆ）ＣＦ２ＯＢＢ−３         １０％
３−ＢＢ（Ｆ，Ｆ）ＣＦ２ＯＢＢ−ＯＣＦ３     ５％
３−ＢＢ（Ｆ，Ｆ）ＣＦ２ＯＢＢ−ＣＦ３       ５％
第２成分として、
３−ＨＨＢ（Ｆ，Ｆ）−Ｆ                     ６％
４−ＨＨＢ（Ｆ，Ｆ）−Ｆ                     ３％
３−Ｈ２ＨＢ（Ｆ，Ｆ）−Ｆ                 １０％
４−Ｈ２ＨＢ（Ｆ，Ｆ）−Ｆ                   ６％
５−Ｈ２ＨＢ（Ｆ，Ｆ）−Ｆ                   ６％
３−ＨＨ２Ｂ（Ｆ，Ｆ）−Ｆ                 １０％
５−ＨＨ２Ｂ（Ｆ，Ｆ）−Ｆ                   ５％
３−ＨＢＢ（Ｆ，Ｆ）−Ｆ                     ５％
５−ＨＢＢ（Ｆ，Ｆ）−Ｆ                     ５％
３−ＨＨＢＢ（Ｆ，Ｆ）−Ｆ                   ３％
３−ＨＨ２ＢＢ（Ｆ，Ｆ）−Ｆ                 ３％
その他成分として
７−ＨＢ（Ｆ，Ｆ）−Ｆ                       ８％
からなる組成物を調整した。上記組成物の特性は、以下のようになった。
ＴNI            ＝  ８７．７℃
ＴC             ＜  −２０℃
η              ＝  ３４．２ｍＰａ・ｓ
Δｎ            ＝  ０．１２０
Ｖｔｈ          ＝  １．４５Ｖ
ＶＨＲ（２５）  ＝  ９８．８％
ＶＨＲ（１００）＝  ９６．２％
この組成物は比較例３と比べて、液晶レンジが広く、ＴNIの割にはηが低く、Δｎが大きく、Ｖ．Ｈ．Ｒ．が高い。
【００６１】
実施例４
第１成分として、
３−ＢＢ（Ｆ，Ｆ）ＣＦ２ＯＢＢ−Ｆ                ５％
５−ＢＢ（Ｆ，Ｆ）ＣＦ２ＯＢＢ−Ｆ                ５％
３−ＢＢ（Ｆ，Ｆ）ＣＦ２ＯＢ−Ｆ                  ５％
２−ＢＢ（Ｆ，Ｆ）ＣＦ２ＯＢ−３                １５％
３−ＢＢ（Ｆ，Ｆ）ＣＦ２ＯＢ−３                １５％
第２成分として、
３−Ｈ２ＨＢ（Ｆ，Ｆ）−Ｆ                        ５％
３−ＨＢＢ（Ｆ,Ｆ）−Ｆ                         １０％
５−ＨＢＢ（Ｆ,Ｆ）−Ｆ                         １０％
３−Ｈ２ＢＢ（Ｆ，Ｆ）−Ｆ                        ６％
３−ＨＨＢＢ（Ｆ，Ｆ）−Ｆ                        ８％
３−ＨＨ２ＢＢ（Ｆ，Ｆ）−Ｆ                      ６％
３−ＢＢ（Ｆ，Ｆ）ＣＦ２ＯＢ（Ｆ，Ｆ）−Ｆ      １０％
からなる組成物を調整した。上記組成物の特性は、以下のようになった。
ＴNI            ＝  ６６．９℃
ＴC             ＜  −３０℃
η              ＝  ３５．６ｍＰａ・ｓ
Δｎ            ＝  ０．１４３
Ｖｔｈ          ＝  １．４３Ｖ
ＶＨＲ（２５）  ＝  ９８．７％
ＶＨＲ（１００）＝  ９６．４％
この組成物は、液晶レンジが広く、ηが低く、Δｎが大きく、Ｖ．Ｈ．Ｒ．が高い。
【００６２】
実施例５
第１成分として、
３−ＢＢＢ（Ｆ，Ｆ）ＣＦ２ＯＢ−Ｆ                ５％
第２成分として、
３−ＨＨＢ（Ｆ，Ｆ）−Ｆ                        １０％
３−Ｈ２ＨＢ（Ｆ，Ｆ）−Ｆ                        ９％
３−ＨＢＢ（Ｆ,Ｆ）−Ｆ                           ７％
５−ＨＢＢ（Ｆ,Ｆ）−Ｆ                           ８％
３−ＨＨＢＢ（Ｆ，Ｆ）−Ｆ                        ６％
３−ＨＨ２ＢＢ（Ｆ，Ｆ）−Ｆ                      ４％
３−ＢＢ（Ｆ，Ｆ）ＣＦ２ＯＢ（Ｆ，Ｆ）−Ｆ      ２０％
５−ＢＢ（Ｆ，Ｆ）ＣＦ２ＯＢ（Ｆ，Ｆ）−Ｆ      １５％
その他の成分として
３−ＨＨ−４                                      ３％
３−ＨＨＢ−１                                    ６％
１０１−ＨＢＢＨ−３                              ７％
からなる組成物を調整した。上記組成物の特性は、以下のようになった。
ＴNI            ＝  ８４．６℃
ＴC             ＜  −３０℃
η              ＝  ３２．２ｍＰａ・ｓ
Δｎ            ＝  ０．１２４
Ｖｔｈ          ＝  １．３０Ｖ
ＶＨＲ（２５）  ＝  ９８．８％
ＶＨＲ（１００）＝  ９６．０％
この組成物は、液晶レンジが広く、ηが低く、Δｎが大きく、Ｖ．Ｈ．Ｒ．が高い。
【００６３】
実施例６
第１成分として、
３−ＢＢ（Ｆ，Ｆ）ＣＦ２ＯＢＢ−３                  ５％
第２成分として、
２−ＨＢＢ（Ｆ）−Ｆ                            ７．５％
３−ＨＢＢ（Ｆ）−Ｆ                            ７．５％
５−ＨＢＢ（Ｆ）−Ｆ                              １５％
３−ＨＢＢ（Ｆ,Ｆ）−Ｆ                           １３％
５−ＨＢＢ（Ｆ,Ｆ）−Ｆ                           １３％
３−ＨＢＢ（Ｆ，Ｆ）ＣＦ２ＯＢ（Ｆ,Ｆ）−Ｆ       １１％
５−ＨＢＢ（Ｆ，Ｆ）ＣＦ２ＯＢ（Ｆ,Ｆ）−Ｆ       １１％
第３成分として
５−ＨＢＢ（Ｆ）Ｂ−２                              ９％
５−ＨＢＢ（Ｆ）Ｂ−３                              ８％
からなる組成物を調整した。上記組成物の特性は、以下のようになった。
ＴNI            ＝  １３３．４℃
ＴC             ＜  −２０℃
η              ＝  ４３．９ ｍＰａ・ｓ
Δｎ            ＝  ０．１７０
Ｖｔｈ          ＝  １．５９Ｖ
ＶＨＲ（２５）  ＝  ９９．１％
ＶＨＲ（１００）＝  ９６．８％
この組成物は、液晶レンジが広く、ηが低く、Δｎが大きく、Ｖ．Ｈ．Ｒ．が高い。
【００６４】
実施例７
第１成分として、
３−ＢＢＢ（Ｆ，Ｆ）ＣＦ２ＯＢ−ＯＣＦ３            ３％
３−ＢＢ（Ｆ，Ｆ）ＣＦ２ＯＢ−３                    ５％
５−ＢＢ（Ｆ，Ｆ）ＣＦ２ＯＢ−３                  １０％
第２成分として、
２−ＨＢＢ（Ｆ）−Ｆ                            ７．５％
３−ＨＢＢ（Ｆ）−Ｆ                            ７．５％
５−ＨＢＢ（Ｆ）−Ｆ                              １５％
３−ＨＢＢ（Ｆ,Ｆ）−Ｆ                             ６％
２−ＨＨＢＢ（Ｆ,Ｆ）−Ｆ                           ４％
３−ＨＨＢＢ（Ｆ,Ｆ）−Ｆ                           ４％
４−ＨＨＢＢ（Ｆ,Ｆ）−Ｆ                           ４％
３−ＢＢ（Ｆ，Ｆ）ＣＦ２ＯＢ（Ｆ,Ｆ）−Ｆ         １１％
５−ＢＢ（Ｆ，Ｆ）ＣＦ２ＯＢ（Ｆ,Ｆ）−Ｆ         １１％
第３成分として
５−ＨＢＢ（Ｆ）Ｂ−２                              ６％
５−ＨＢＢ（Ｆ）Ｂ−３                              ６％
からなる組成物を調整した。上記組成物の特性は、以下のようになった。
ＴNI            ＝  １００．９℃
ＴC             ＜  −２０℃
η              ＝  ４０．２ ｍＰａ・ｓ
Δｎ            ＝  ０．１６４
Ｖｔｈ          ＝  １．４４Ｖ
ＶＨＲ（２５）  ＝  ９８．７％
ＶＨＲ（１００）＝  ９６．５％
この組成物は、液晶レンジが広く、ηが低く、Δｎが大きく、Ｖ．Ｈ．Ｒ．が高い。
【００６５】
実施例８
第１成分として、
３−ＢＢＢ（Ｆ，Ｆ）ＣＦ２ＯＢ−Ｆ                ３％
第２成分として、
２−ＨＢＢ（Ｆ）−Ｆ                          ７．５％
３−ＨＢＢ（Ｆ）−Ｆ                          ７．５％
５−ＨＢＢ（Ｆ）−Ｆ                            １５％
３−ＨＢＢ（Ｆ，Ｆ）−Ｆ                        １５％
５−ＨＢＢ（Ｆ，Ｆ）−Ｆ                        １５％
３−Ｈ２ＢＢ（Ｆ，Ｆ）−Ｆ                        ８％
２−ＨＨＢＢ（Ｆ，Ｆ）−Ｆ                        ５％
３−ＨＨＢＢ（Ｆ，Ｆ）−Ｆ                        ５％
４−ＨＨＢＢ（Ｆ，Ｆ）−Ｆ                        ５％
２−ＨＢＢ（Ｆ，Ｆ）ＣＦ２ＯＢ（Ｆ，Ｆ）−Ｆ      ７％
３−ＨＢＢ（Ｆ，Ｆ）ＣＦ２ＯＢ（Ｆ，Ｆ）−Ｆ      ７％
からなる組成物を調整した。上記組成物の特性は、以下のようになった。
ＴNI            ＝  １０１．８℃
ＴC             ＜  −２０℃
η              ＝  ４３．６ ｍＰａ・ｓ
Δｎ            ＝  ０．１４２
Ｖｔｈ          ＝  １．４７Ｖ
ＶＨＲ（２５）  ＝  ９９．１％
ＶＨＲ（１００）＝  ９６．５％
この組成物は、液晶レンジが広く、ηが低く、Δｎが大きく、Ｖ．Ｈ．Ｒ．が高い。
【００６６】
実施例９
第１成分として、
３−ＢＢＢ（Ｆ，Ｆ）ＣＦ２ＯＢ−Ｆ                 ５％
５−ＢＢＢ（Ｆ，Ｆ）ＣＦ２ＯＢ−Ｆ                 ３％
２−ＢＢＢ（Ｆ，Ｆ）ＣＦ２ＯＢ−３                 ６％
３−ＢＢＢ（Ｆ，Ｆ）ＣＦ２ＯＢ−３                 ６％
３−ＢＢＢ（Ｆ）ＣＦ２ＯＢ−ＣＬ                   ２％
３−ＢＢ（Ｆ，Ｆ）ＣＦ２ＯＢ−Ｆ                   ４％
５−ＢＢ（Ｆ，Ｆ）ＣＦ２ＯＢ−Ｆ                   ４％
２−ＢＢ（Ｆ，Ｆ）ＣＦ２ＯＢ−３                   ５％
３−ＢＢ（Ｆ，Ｆ）ＣＦ２ＯＢ−３                   ５％
第２成分として、
３−ＨＨＢＢ（Ｆ，Ｆ）−Ｆ                         ７％
３−ＢＢ（Ｆ，Ｆ）ＣＦ２ＯＢ（Ｆ,Ｆ）−Ｆ        ２０％
その他成分として、
３−ＨＢ−０２                                     ８％
３−ＨＨ−４                                       ２％
７−ＨＢ−ＣＬ                                     ３％
３−ＨＨＢ−１                                     ３％
３−ＨＨＢ−３                                     ４％
３−ＨＨＥＢ（Ｆ，Ｆ）−Ｆ                         ８％
３−ＨＢＥＢ（Ｆ，Ｆ）−Ｆ                         ５％
からなる組成物を調整した。上記組成物の特性は、以下のようになった。
ＴNI            ＝  ８５．２℃
ＴC             ＜  −２０℃
η              ＝  ３３．９ ｍＰａ・ｓ
Δｎ            ＝  ０．１４５
Ｖｔｈ          ＝  １．３５Ｖ
ＶＨＲ（２５）  ＝  ９８．４％
ＶＨＲ（１００）＝  ９４．８％
この組成物は、液晶レンジが広く、ηが低く、Δｎが大きく、Ｖ．Ｈ．Ｒ．が高い。
【００６７】
実施例１０
第１成分として、
３−ＢＢＢ（Ｆ，Ｆ）ＣＦ２ＯＢ−ＯＣＦ３                 ７％
第２成分として、
２−ＨＢ（Ｆ，Ｆ）ＣＦ２ＯＢ（Ｆ,Ｆ）−Ｆ                ２％
２−ＢＢ（Ｆ，Ｆ）ＣＦ２ＯＢ（Ｆ,Ｆ）−Ｆ                ８％
３−ＢＢ（Ｆ，Ｆ）ＣＦ２ＯＢ（Ｆ）−ＯＣＦ３             ２％
３−ＨＢＢ（Ｆ，Ｆ）ＣＦ２ＯＢ（Ｆ）−Ｆ                 ２％
２−ＨＢＢ（Ｆ，Ｆ）ＣＦ２ＯＢ（Ｆ,Ｆ）−Ｆ              ３％
３−ＨＢＢ（Ｆ，Ｆ）ＣＦ２ＯＢ（Ｆ,Ｆ）−Ｆ            １０％
第３成分として、
５−ＨＢＢ（Ｆ）Ｂ−２                                   ３％
５−ＨＢＢ（Ｆ）Ｂ−３                                   ２％
その他成分として
３−ＨＢ−Ｏ２                                          ７％
３−ＨＨ−４                                            ３％
２−ＨＨＢ−ＣＬ                                        ７％
３−ＨＨＢ−ＣＬ                                        ７％
４−ＨＨＢ−ＣＬ                                        ８％
３−ＨＨＢ−１                                          ８％
３−ＨＨＢ−３                                          ３％
３−ＨＧＢ（Ｆ，Ｆ）−Ｆ                                ３％
２−ＨＢＥＢ（Ｆ，Ｆ）−Ｆ                              ３％
３−ＨＢＥＢ（Ｆ，Ｆ）−Ｆ                              ４％
４−ＨＢＥＢ（Ｆ，Ｆ）−Ｆ                              ４％
５−ＨＢＥＢ（Ｆ，Ｆ）−Ｆ                              ４％
からなる組成物を調整した。上記組成物の特性は、以下のようになった。
ＴNI            ＝  １１４．８℃
ＴC             ＜  −２０℃
η              ＝  ３７．２ ｍＰａ・ｓ
Δｎ            ＝  ０．１３５
Ｖｔｈ          ＝  １．３３Ｖ
ＶＨＲ（２５）  ＝  ９８．２％
ＶＨＲ（１００）＝  ９４．４％
この組成物は、液晶レンジが広く、ηが低く、Δｎが大きく、Ｖ．Ｈ．Ｒ．が高い。
【００６８】
実施例１１
第１成分として、
２−ＢＢＢ（Ｆ，Ｆ）ＣＦ２ＯＢ−３                    ３％
第２成分として、
３−ＨＢ（Ｆ，Ｆ）ＣＦ２ＯＢ（Ｆ，Ｆ）−ＣＬ          ５％
３−ＢＢ（Ｆ，Ｆ）ＣＦ２ＯＢ（Ｆ，Ｆ）−Ｆ          ２０％
第３成分として、
５−ＨＢＢ（Ｆ）Ｂ−２                              １２％
５−ＨＢＢ（Ｆ）Ｂ−２                              １３％
その他の成分として
３−ＨＢ−Ｏ２                                      １０％
３−ＨＨ−４                                        １０％
３−ＨＨＢ−ＣＬ                                      ５％
４−ＨＨＢ−ＣＬ                                      ６％
５−ＨＨＢ−ＣＬ                                      ６％
３−ＨＨＢ−１                                        ５％
３−ＨＨＢ−３                                        ３％
３−ＨＨＢ−Ｆ                                        ２％
からなる組成物を調整した。上記組成物の特性は、以下のようになった。
ＴNI            ＝  １２４．５℃
ＴC             ＜  −２０℃
η              ＝  ２８．８ ｍＰａ・ｓ
Δｎ            ＝  ０．１４６
Ｖｔｈ          ＝  １．７８Ｖ
ＶＨＲ（２５）  ＝  ９８．５％
ＶＨＲ（１００）＝  ９５．３％
この組成物は、液晶レンジが広く、ηが低く、Δｎが大きく、Ｖ．Ｈ．Ｒ．が高い。
【００６９】
実施例１２
第１成分として、
３−ＢＢＢ（Ｆ，Ｆ）ＣＦ２ＯＢ−Ｆ                    ２％
５−ＢＢＢ（Ｆ，Ｆ）ＣＦ２ＯＢ−Ｆ                    ３％
２−ＢＢ（Ｆ，Ｆ）ＣＦ２ＯＢＢ−３                    ２％
３−ＢＢ（Ｆ，Ｆ）ＣＦ２ＯＢＢ−３                    ３％
３−ＢＢ（Ｆ，Ｆ）ＣＦ２ＯＢ−Ｆ                      ５％
５−ＢＢ（Ｆ，Ｆ）ＣＦ２ＯＢ−Ｆ                      ５％
３−ＢＢ（Ｆ）ＣＦ２ＯＢ−３                          ２％
２−ＢＢ（Ｆ，Ｆ）ＣＦ２ＯＢ−３                      ８％
第２成分として、
３−ＨＢ（Ｆ，Ｆ）ＣＦ２ＯＢ（Ｆ，Ｆ）−Ｆ           ２％
３−ＢＢ（Ｆ，Ｆ）ＣＦ２ＯＢ（Ｆ，Ｆ）−Ｆ         １９％
３−ＢＢ（Ｆ，Ｆ）ＣＦ２ＯＢ（Ｆ）−ＣＦ３           ２％
３−ＨＢＢ（Ｆ，Ｆ）ＣＦ２ＯＢ（Ｆ）−Ｆ             ３％
第３成分として、
５−ＨＢＢ（Ｆ）Ｂ−２                                １２％
５−ＨＢＢ（Ｆ）Ｂ−３                                １３％
その他の成分として
３−ＨＢ−Ｏ２                                        １０％
７−ＨＢ−ＣＬ                                          ６％
４−ＨＨＢ−ＣＬ                                        ３％
からなる組成物を調整した。上記組成物の特性は、以下のようになった。
ＴNI            ＝  ９９．１℃
ＴC             ＜  −２０℃
η              ＝  ３３．８ ｍＰａ・ｓ
Δｎ            ＝  ０．１６５
Ｖｔｈ          ＝  １．４４Ｖ
ＶＨＲ（２５）  ＝  ９８．６％
ＶＨＲ（１００）＝  ９５．４％
この組成物は、液晶レンジが広く、ηが低く、Δｎが大きく、Ｖ．Ｈ．Ｒ．が高い。
【００７０】
実施例１３
第１成分として、
３−ＢＢ（Ｆ）ＣＦ２ＯＢＢ−３                        ２％
２−ＢＢ（Ｆ，Ｆ）ＣＦ２ＯＢＢ−３                    ５％
３−ＢＢ（Ｆ，Ｆ）ＣＦ２ＯＢＢ−３                    ５％
３−ＢＢ（Ｆ，Ｆ）ＣＦ２ＯＢＢ−Ｆ                    ３％
３−ＢＢ（Ｆ）ＣＦ２ＯＢＢ−ＣＬ                      ２％
３−ＢＢ（Ｆ，Ｆ）ＣＦ２ＯＢ−Ｆ                      ５％
３−ＢＢ（Ｆ，Ｆ）ＣＦ２ＯＢ−ＣＬ                    ３％
２−ＢＢ（Ｆ，Ｆ）ＣＦ２ＯＢ−３                      ８％
３−ＢＢ（Ｆ，Ｆ）ＣＦ２ＯＢ−３                      ７％
第２成分として、
３−ＨＨＢ（Ｆ）−ＯＣＦ３                            ３％
３−ＨＨＢ（Ｆ）−ＯＣＦ２Ｈ                          ２％
３−Ｈ２ＨＢ（Ｆ）−ＣＦ３                            ２％
３−Ｈ２ＨＢ（Ｆ）−ＯＣＦ３                          ３％
５−ＨＨ２Ｂ（Ｆ，Ｆ）−ＯＣＦ３                      ３％
３−ＨＨ２Ｂ（Ｆ，Ｆ）−ＯＣＦ２Ｈ                    ２％
３−ＢＢ（Ｆ，Ｆ）ＣＦ２ＯＢ（Ｆ，Ｆ）−Ｆ            ５％
３−ＢＢ（Ｆ，Ｆ）ＣＦ２ＯＢ（Ｆ）−ＯＣＦ３          ５％
第３成分として、
５−ＨＢＢ（Ｆ）Ｂ−２                                ５％
その他の成分として
３−ＨＢ−Ｏ２                                        ８％
５−ＨＢ−ＣＬ                                        ２％
３−ＨＨＢ−１                                        ９％
３−ＨＨＥＢ（Ｆ，Ｆ）−Ｆ                            ４％
３−ＧＨＢ（Ｆ，Ｆ）−Ｆ                              ３％
５−ＧＨＢ（Ｆ，Ｆ）−Ｆ                              ２％
３−ＨＧＢ（Ｆ，Ｆ）−Ｆ                              ２％
からなる組成物を調整した。上記組成物の特性は、以下のようになった。
ＴNI            ＝  ８９．７℃
ＴC             ＜  −２０℃
η              ＝  ３３．９ ｍＰａ・ｓ
Δｎ            ＝  ０．１４２
Ｖｔｈ          ＝  １．５３Ｖ
ＶＨＲ（２５）  ＝  ９８．４％
ＶＨＲ（１００）＝  ９４．７％
この組成物は、液晶レンジが広く、ηが低く、Δｎが大きく、Ｖ．Ｈ．Ｒ．が高い。
【００７１】
実施例１４
第１成分として、
３−ＢＢ（Ｆ，Ｆ）ＣＦ２ＯＢＢ−ＣＬ                ３％
３−ＢＢ（Ｆ，Ｆ）ＣＦ２ＯＢＢ−ＯＣＦ２Ｈ          ２％
第２成分として、
３−ＨＢＢ（Ｆ）−Ｆ                              ５％
３−ＨＢＢ（Ｆ，Ｆ）−ＣＬ                        ５％
３−ＨＢＢ（Ｆ，Ｆ）−ＯＣＦ３                    ３％
３−ＨＢＢ（Ｆ）−ＯＣＦ２Ｈ                      ２％
３−Ｈ２ＢＢ（Ｆ）−ＯＣＦ３                      ３％
３−Ｈ２ＢＢ（Ｆ）−ＣＦ３                        ２％
３−ＨＢＢ（Ｆ，Ｆ）−Ｆ                        １３％
５−ＨＢＢ（Ｆ，Ｆ）−Ｆ                        １３％
７−ＨＢＢ（Ｆ，Ｆ）−Ｆ                          ４％
３−ＨＢ（Ｆ）Ｂ（Ｆ，Ｆ）−Ｆ                    ３％
３−ＨＨＢＢ（Ｆ，Ｆ）−Ｆ                      １０％
３−ＨＢ（Ｆ，Ｆ）ＣＦ２ＯＢ（Ｆ，Ｆ）−Ｆ        ２％
３−ＨＢ（Ｆ，Ｆ）ＣＦ２ＯＢ（Ｆ）−ＯＣＦ３      ２％
３−ＨＢ（Ｆ，Ｆ）ＣＦ２ＯＢ（Ｆ）−ＣＬ          ２％
３−ＨＢＢ（Ｆ，Ｆ）ＣＦ２ＯＢ（Ｆ）−ＣＬ        ２％
２−ＨＢＢ（Ｆ，Ｆ）ＣＦ２ＯＢ（Ｆ）−ＯＣＦ３    ３％
３−ＨＢＢ（Ｆ，Ｆ）ＣＦ２ＯＢ（Ｆ，Ｆ）−Ｆ    １０％
第３成分として、
５−ＨＢＢ（Ｆ）Ｂ−２                            ６％
その他の成分として
３−Ｈ２Ｂ（Ｆ，Ｆ）−Ｆ                          ５％
からなる組成物を調整した。上記組成物の特性は、以下のようになった。
ＴNI            ＝  ９８．３℃
ＴC             ＜  −２０℃
η              ＝  ４３．８ ｍＰａ・ｓ
Δｎ            ＝  ０．１４３
Ｖｔｈ          ＝  １．３９Ｖ
ＶＨＲ（２５）  ＝  ９８．７％
ＶＨＲ（１００）＝  ９５．２％
この組成物は、液晶レンジが広く、ηが低く、Δｎが大きく、Ｖ．Ｈ．Ｒ．が高い。
【００７２】
【発明の効果】
実施例で示したように、本発明によって、ＡＭ−ＬＣＤ用液晶組成物に求められる一般的な特性を満たしながら、特に、液晶表示素子のコントラストを高くするために高温領域において電圧保持率を高くし、液晶レンジが広く（透明点が高く、低温における相溶性がよい）、液晶表示素子の応答速度を速くするために低粘度で、かつ液晶表示素子のコントラストを高くするために屈折率異方性を適度に大きくした液晶組成物を提供することができる。